(57)【要約】本発明はＡＥＳベースの樹脂およびその他の熱可塑性プラスチックを含有し、低温度範囲での改善した抵抗性を有する特定仕様の珪灰石で強化したポリカーボネート成形材料に関する。本発明はまた、そのような組成物の製造や、それらから得られた成形部品に関する。【特許請求の範囲】
【請求項１】
Ａ）ポリカーボネートおよび／またはポリエステルカーボネート
Ｂ）グラフトベースとしてエチレン−α−オレフィンゴムをベースにしたグラフトポリマー
Ｃ）元素分析によって定量した珪灰石に対する炭素含量０．１重量％以上である珪灰石、および
Ｄ）トリグリセリド、脂肪族飽和炭化水素および脂肪族不飽和炭化水素から選択された少なくとも１種の添加剤
を含有する組成物。
【請求項２】
全ての成分の重量部の合計を１００として：
Ａ）ポリカーボネートおよび／またはポリエステルカーボネート３０〜８５重量部、
Ｂ）グラフトベースとしてエチレン−α−オレフィンゴムを有するグラフトポリマー１〜５０重量部、
Ｃ）元素分析によって定量した珪灰石に対する炭素含量が０．１重量％以上である珪灰石２〜２０重量部、および
Ｄ）トリグリセリド、脂肪族飽和炭化水素および脂肪族不飽和炭化水素から選択された少なくとも１種の添加剤０．１〜２５重量部、
を含有する請求項１記載の組成物。
【請求項３】
成分Ｂ）が少なくとも１種のビニルモノマーおよびゴム成分中のガラス転移温度が＜０℃であるエチレン−α−オレフィンゴムをベースにした１種以上のグラフトベースから構成されるグラフトポリマーである請求項１記載の組成物。
【請求項４】
成分Ｂ）が：
２）ガラス転移温度＜−４０℃であるエチレン−α−オレフィンゴムをベースにした１種以上のグラフトベースに
１）芳香族ビニル、環−置換芳香族ビニルおよび（メタ）アクリル酸（Ｃ１−Ｃ８）アルキルエステル（１．１）の群から選択された少なくとも１種のモノマー５０〜９９重量％（１に対して）およびビニルシアニド、（メタ）アクリル酸（Ｃ１−Ｃ８）アルキルエステルおよび不飽和カルボキシル酸の誘導体（１．２）の群から選択された少なくとも１種のモノマー１〜５０重量％（１に対して）、
を含有するグラフトポリマーである請求項３記載の組成物。
【請求項５】
モノマー１．１がスチレン、α−メチルスチレンおよびメチルメタクリレートから選択された少なくとも１種のモノマーであり、モノマー１．２がアクリロニトリル、無水マレイン酸およびメチルメタクリレートから選択された少なくとも１種のモノマーである請求項４記載の組成物。
【請求項６】
グラフトベースがＥＰ（Ｄ）Ｍゴムから選択される請求項３記載の組成物。
【請求項７】
成分Ｃ）が珪灰石に対して炭素含量０．２〜２重量％を有する珪灰石である請求項２記載の組成物。
【請求項８】
成分Ｄ）が炭素原子１２〜３５個を有するトリグリセリド、および平均分子量（数平均）３００〜５０，０００である脂肪族飽和および脂肪族不飽和炭化水素の群から選択された少なくとも１種の添加剤である請求項１記載の組成物。
【請求項９】
Ａ）の３５〜８０重量部、
Ｂ）の２〜３５重量部、
Ｃ）の３〜１８重量部および
Ｄ）の１〜１５重量部
を含有する請求項１記載の組成物。
【請求項１０】
ビニル（コ）ポリマー、ポリアルキレンテレフタレート、難燃剤および高分子添加剤の群から選択された少なくとも１種のその他の組成物を含有する請求項１記載の組成物。
【請求項１１】
式（IV）：
【化１】
2005523365.tif 000008
［式中、Ｒ１、Ｒ２、Ｒ３およびＲ４がそれぞれ互いに独立して、要すればハロゲン化されたＣ１〜Ｃ８アルキル、Ｃ５〜Ｃ６シクロアルキル、Ｃ６〜Ｃ２０アリールまたはＣ７〜Ｃ１２アラルキルを示し、各々は要すればアルキルおよび／またはハロゲンによって置換され、
ｎは互いに独立して０または１であり、
ｑは０〜３０であり、および
Ｘは６〜３０個の炭素原子を有する単核または多核の芳香族基、または２〜３０個の炭素原子を有する直鎖または分岐脂肪族基であって、それらがＯＨ−置換されることができ、および８個以下のエーテル結合を含有する。］
であるモノマー状およびオリゴマー状リン化合物から選択された難燃剤である請求項１０記載の組成物。
【請求項１２】
式（IV）におけるＸが：
【化２】
2005523365.tif 000009
またはそれらの塩素化または臭素化した誘導体である請求項１１記載の組成物。
【請求項１３】
安定剤、潤滑剤および離型剤、成核剤、静電防止剤、染料、顔料、アンチドリップ剤（anti-dripping agent）および充填剤および強化剤の群から選択された少なくとも１種の添加剤である請求項１記載の組成物。
【請求項１４】
請求項１記載の組成物の成形部品、シートおよびフィルムの製造への使用。
【請求項１５】
請求項１記載の組成物から得られる成形部、シートおよびフィルム。
【発明の詳細な説明】
【技術分野】
【０００１】
本発明は、特定の詳細を有するの珪灰石で強化され、かつＡＢＳベースの樹脂および他の熱可塑性プラスチックを含み、低温度範囲で衝撃強度を改良したその他の熱可塑性プラスチックを用いて強化したポリカーボネート成形組成物、それらの製造方法およびそれらから得られることができる成形部品に関する。
【背景技術】
【０００２】
ＡＥＳゴムおよびＡＥＳ樹脂を含有する混合物は耐候性があるが、低温度範囲ではそれらの機械的性質は十分ではない。０℃以下の温度では、それらは脆性を起こし、衝撃強度は十分でなく、このことが低温度での成形組成物の使用を妨害する。特に、低温度範囲におけるＡＥＳ混合物のノッチ衝撃強度は、特にアクリロニトリル／ブタジエン／スチレン（ＡＢＳ）混合物と比較して不足している。
【０００３】
特許文献１（日本特開５０−１０９−２４７号公報）には、パラフィンオイル０．１〜１０重量％を含有するＡＥＳとのポリカーボネートブレンドについて開示されている。特許文献２（日本特開５８−０９８−３５４号公報）には、ＡＥＳおよびビニルポリマーのための可塑剤０．５〜２０重量％のポリカーボネートブレンドについて開示されている。ブレンドの軟質相中で特に濃度が高くなる特有の添加剤の使用が、ポリカーボネート／ＡＥＳ混合物中の低温度特性の明確な改良をもたらすということは知られていない。これらに記載された組成物は室温における剛性レベルが不十分であることを示している。
【０００４】
無機充填ポリカーボネート／ＡＥＳ成形組成物も同様に知られている。
【０００５】
特許文献３（欧州特開０−３９１−４１３号明細書）には、低線状および熱膨張指数および高衝撃強度および耐熱性を有するＰＣ／ＡＥＳ組成物について開示されており、それらは平均粒径／厚さの比が４〜２４である無機充填剤４〜１８重量％を含有している。従って、それらはプレート状無機物、例えばタルクまたはマイカである。
【０００６】
繊維状の無機充填剤を含有するＰＣ／ＡＥＳ成形組成物についても知られている。
【０００７】
特許文献４（米国特開５−９６５−６５５号公報）には、平均ファイバー長さ５〜２５μｍおよび平均粒径０．１〜１０μｍである珪灰石を有するＰＣ／ＡＥＳ組成物がクレームされている。成形組成物は特に改良された表面特性（「分類Ａ表面（class A surface）」）および低い熱膨張係数を特徴とする。好ましく使用される珪灰石はアスペクト比（つまりファイバー長さ／ファイバー直径）が６以下を示す。そのような珪灰石を有する成形組成物は、一般的に剛性が不十分、すなわち引張弾性率／曲げ弾性率が低すぎる。さらに記載された成形組成物は室温で脆性破壊を示す。
【０００８】
特許文献５（国際公開９８−５１７３７号明細書）には、芳香族ポリカーボネート６５〜８５重量部、ゴム変性グラフトポリマー１０〜５０重量部および最大膨張特性０．１〜３０μｍを有する無機充填剤１〜１５重量部で構成される組成物がクレームされている。タルクおよび珪灰石が、そのような充填剤として記載されている。そのようなＰＣ−リッチ成形組成物は、低温度衝撃強度が不十分である。
【０００９】
特許文献６（欧州特開１−０３８−９２０号公報）には、特有の溶融ポリカーボネート、ＡＥＳおよび粒径４μｍおよびアスペクト比Ｌ／Ｄ＝２０である珪灰石１５重量部を含有する成形組成物を開示する。そのような成形組成物は、低温度衝撃強度が不十分である。
【００１０】
非特許文献１（ドイツ特許出願１０−１５２−３１７．３）には、特定仕様の珪灰石で強化された衝撃−変性ポリカーボネート組成物について開示している。本発明の成分Ｄ）による添加剤については記載されていない。
【００１１】
非特許文献２（ドイツ特許出願１００−５４２−７４３．３）には、本発明による成分Ｄ）による添加剤を含有するポリカーボネート／ＡＥＳ混合物について開示しているが、特定仕様の珪灰石については記載されていない。
【００１２】
本発明の目的は、低い温度であってもノッチ衝撃耐性特性、高い弾性係数および低い熱膨張係数を示す耐候性、耐衝撃性ポリカーボネート混合物を提供することであり、それらは従って特に自動車の車体外装用途に非常に好適である。
【００１３】
ポリカーボネート、グラフトベースとしてエチレン−α−オレフィンをベースとしたグラフトポリマー、特にトリグリセリド、脂肪族飽和および／または不飽和炭化水素およびそれらの混合物から選択されブレンドの軟質相中で濃縮することを特徴とする添加剤および特定の炭素含量を有する珪灰石を含有する組成物が所望の特性を示すことが解った。
【００１４】
さらにそのような成形組成物は、良好な弾性係数、良好な低温度ノッチ衝撃耐性、高い
破断点伸びおよび加工性を示すことも解った。
【００１５】
特有の添加剤、例えばトリグリセリドおよび／または特有の炭化水素を、特有の無機充填剤と組合でＡＥＳを含有する組成物に添加することが、低温度衝撃強度を改良するということが解った。
【００１６】
本発明は、
Ａ）ポリカーボネートおよび／またはポリエステルカーボネート
Ｂ）グラフトベースとしてエチレン−α−オレフィンゴムをベースにしたグラフトポリマー
Ｃ）元素分析によって定量した珪灰石に対する炭素含量０．１重量％以上、好ましくは０．２〜２重量％、特に好ましくは０．３〜１重量％、最も特に好ましくは０．３〜０．６重量％である珪灰石、および
Ｄ）トリグリセリド、脂肪族飽和炭化水素および脂肪族不飽和炭化水素から選択された少なくとも１種の添加剤を含有する組成物を提供する。
【００１７】
全ての成分の重量部の合計を１００として：
Ａ）ポリカーボネートおよび／またはポリエステルカーボネート３０〜８５重量部、好ましくは３５〜８０重量部および特に好ましくは４０〜７０重量部、
Ｂ）グラフトベースとしてエチレン−α−オレフィンゴムを有するグラフトポリマー１〜５０重量部、好ましくは２〜３５重量部、特に好ましくは３〜３０重量部および特に３〜２５重量部、
Ｃ）元素分析によって定量した珪灰石に対する炭素含量が０．１重量％以上、好ましくは０．２〜２重量％、特に好ましくは０．３〜１重量％、最も特に好ましくは０．３〜０．６重量％である珪灰石２〜２０重量部、好ましくは３〜１８重量部、特に好ましくは４〜１５重量部、特に６〜１２重量部、最も特に好ましくは７〜１０重量部、および
Ｄ）トリグリセリド、脂肪族飽和炭化水素および脂肪族不飽和炭化水素から選択された少なくとも１種の添加剤０．１〜２５、好ましくは１〜１５、特に１〜１０、最も特に好ましくは１．５〜８重量部
を含有する組成物が好ましい。
【００１８】
その組成物は、別の成分、例えばビニル（コ）ポリマー、ポリアルキレンテレフタレート、難燃剤およびポリマー添加剤を含有することができる。
【００１９】
本発明による組成物に用いられ得るこれらの成分および他の成分は、以下に例示する。
【００２０】
成分Ａ
本発明において好適な成分Ａによる芳香族ポリカーボネートおよび／または芳香族ポリエステルカーボネートは、非特許文献３（芳香族ポリカーボネートの調製について、例えばシュネル（Schnell）「ポリカーボネートの化学と物理（“Chemistry and Physics of Polycarbonates”）」,インタ−サイエンス パブリッシャ−ズ（Interscience Publishers）,１９６４年、および特許文献７（西独特開１−４９５−６２６号公報）、８（西独特開２−２３２−８７７号公報）、９（西独特開２−７０３−３７６号公報）、１０（西独特開２−７１４−５４４号公報）、１１（西独特開３−０００−６１０号公報）、１２（西独特開３−８３２−３９６号公報）；例えば特許文献１３（西独特開３−０７７−９３４号公報）に見られる芳香族ポリエステルカーボネートの調製）で公知であり、それらから公知の方法で製造することができる。
【００２１】
芳香族ポリカーボネートは、例えばジフェノ−ルと炭酸ハライド、好ましくはホスゲンおよび／または芳香族ジカルボン酸ジハライド、好ましくはベンゼンジカルボン酸ジハライドとを、界面重縮合プロセスによって、要すれば連鎖停止剤、例えばモノフェノ−ルおよび要すれば三官能または多官能性の分岐剤、例えばトリフェノ−ルまたはテトラフェノ−ルを用いて反応することによって調製される。
【００２２】
芳香族ポリカーボネートおよび／または芳香族ポリエステルカーボネートの調製に用いるジフェノ−ルは、好ましくは化学式（Ｉ）：
【００２３】
【化１】
2005523365.tif 000002
［式中、Ａは単結合、Ｃ１〜Ｃ５アルキレン、Ｃ２〜Ｃ５アルキリデン、Ｃ５〜Ｃ６シクロアルキリデン、−Ｏ−、−ＳＯ−、−ＣＯ−、−Ｓ−、−ＳＯ２−、Ｃ６〜Ｃ１２アリーレン（これらには要すればヘテロ原子を有する他の芳香環が縮合されてもよい）
または式（II）または（III）の基であり：
【００２４】
【化２】
2005523365.tif 000003
【００２５】
【化３】
2005523365.tif 000004
ＢはＣ１〜Ｃ１２−アルキル、好ましくはメチル、ハロゲン、好ましくは塩素および／または臭素であり、
ｘは互いに独立して０、１または２であり、
ｐは１または０であり、および
Ｒ５およびＲ６は、独立してＸ１に応じて選択され、かつ互いに独立して、水素またはＣ１−Ｃ６アルキル、好ましくは水素、メチルまたはエチルを示し、
Ｘ１は炭素を示し、および
ｍは４〜７の自然数、好ましくは４または５であるが、少なくとも１つのＸ１原子中で、Ｒ５およびＲ６は両方ともアルキルである。］
を有する化合物である。
【００２６】
好ましいジフェノ−ルはヒドロキノン、レゾルシノ−ル、ジヒドロキシジフェノ−ル、ビス（ヒドロキシフェニル）−Ｃ1−Ｃ５−アルカン、ビス（ヒドロキシフェニル）−Ｃ５−Ｃ６−シクロアルカン、ビス（ヒドロキシフェニル）エーテル、ビス（ヒドロキシフェニル）スルホキシド、ビス（ヒドロキシフェニル）ケトン、ビス（ヒドロキシフェニル）−スルホンおよびα,α−ビス（ヒドロキシフェニル）ジイソプロピルベンゼン、並びにそれらの環−臭素化および／または環−塩素化誘導体である。
【００２７】
特に好ましいジフェノールは、４,４’−ジヒドロキシジフェニル、ビスフェノールＡ、２,４−ビス−（４−ヒドロキシフェニル）−２−メチルブタン、１,１−ビス（４−ヒドロキシフェニル）シクロヘキサン、１,１−ビス−（４−ヒドロキシフェニル−３,３,５−トリメチル）シクロヘキサン、４,４’−ジヒドロキシジフェニルスルフィド、４,４’−ジヒドロキシジフェニルスルホン、およびそれらのジブロモ化、およびテトラブロモ化または塩素化誘導体、例えば２,２−ビス−（３−クロロ−４−ヒドロキシフェニル）プロパン、２,２−ビス−（３,５−ジクロロ−４−ヒドロキシフェニル）−プロパンまたは２,２−ビス−（３，５−ジブロモ−４−ヒドロキシフェニル）プロパンである。２，２−ビス−（４−ヒドロキシフェニル）プロパン（ビスフェノールＡ）が特に好ましい。
【００２８】
ジフェノールは単独またはあらゆる形の混合物で使用することができる。ジフェノールは文献公知、または文献公知の方法で得ることができる。
【００２９】
熱可塑性、芳香族ポリカーボネートの調製に適切な連鎖停止剤は、例えばフェノール、ｐ−クロロフェノール、ｐ−ｔ−ブチルフェノールまたは２,４,６−トリブロモフェノール、並びに長鎖アルキルフェノール、例えば特許文献１４（西独特開２−８４２−００５号公報）による４−（１,３−テトラメチルブチル）フェノールまたはアルキル置換基に８〜２０の炭素原子を有するモノアルキルフェノールまたはジアルキルフェノール、例えば３,５−ジ−ｔ−ブチルフェノール、ｐ−ｉ−オクチルフェノール、ｐ−ｔ−オクチルフェノール、ｐ−ドデシルフェノールおよび２−（３,５−ジメチルヘプチル）フェノールおよび４−（３,５−ジメチルヘプチル）フェノールである。使用される連鎖停止剤の総量は通常０．５〜１０モル％（各ケースに使用されるジフェノールの総モル量に基づく）である。
【００３０】
熱可塑性、芳香族ポリカーボネートは、重量平均分子量（Ｍｗは例えば超遠心分離法または光散乱測定により測定した）１０,０００〜２００,０００、好ましくは１５,０００〜８０,０００を有している。
【００３１】
熱可塑性、芳香族ポリカーボネートは公知の方法で分岐でき、好ましくは使用したジフェノールの総重量に基づいて、三官能または多官能化合物（例えば、３またはそれ以上のフェノール基を有する化合物）を０．０５〜２．０モル％の量で導入することによって分岐してもよい。
【００３２】
ホモポリカーボネートおよびコポリカーボネートはいずれも好適である。本発明による成分Ａのコポリカーボネートの製造において、（使用されるジフェノールの総量に基づいて）１〜２５重量％、好ましくは２．５〜２５重量％のヒドロキシアリーロキシ末端を有するポリジオルガノシロキサンを用いることができる。これらは（例えば特許文献１５（米国特開３−４１９−６３４号公報））で知られており、または公知の方法によって製造することができる。ポリジオルガノシロキサン−含有コポリカーボネートの製法は特許文献１６（西独特開３−３３４−７８２号公報）に記載されている。
【００３３】
ビスフェノールＡホモポリカーボネートに加えて、好ましいポリカーボネートは、ジフェノールの総モル量に基づいて、好ましいまたは特に好ましいと挙げられた他のジフェノール、特に２,２−ビス（３,５−ジブロモ−４−ヒドロキシフェニル）プロパン１５モル％以下を有するビスフェノールＡのコポリカーボネートである。
【００３４】
芳香族ポリエステルカーボネートの製造のための芳香族ジカルボン酸ジハライドは、好ましくはイソフタル酸、テレフタル酸、ジフェニルエーテル−４,４'−ジカルボン酸およびナフタレン−２,６−ジカルボン酸のジ酸二塩化物である。
【００３５】
イソフタル酸およびテレフタル酸のジ酸二塩化物の１：２０および２０：１の割合の混合物が特に好ましい。
【００３６】
ポリエステルカーボネートの製造において、炭酸ハライド、好ましくはホスゲンは、二官能性酸の誘導体としても組み入れる。
【００３７】
芳香族ポリエステルカーボネートの製造のための連鎖停止剤の例は、上記のモノフェノールに加えて、それらのクロロギ酸エステル（chloroformic acid esters）、および芳香族モノカルボン酸の酸塩化物が挙げられ、それらは要すればＣ１〜Ｃ２２アルキル基またはハロゲン原子で置換することができ、また脂肪族Ｃ２−Ｃ２２モノカルボン酸クロリドを包含する。
【００３８】
連鎖停止剤の総量はいずれの場合も０．１〜１０モル％で、フェノール連鎖停止剤の場合はジフェノールのモル量に基づき、かつモノカルボン酸クロリド連鎖停止剤の場合はジカルボン酸ジクロリドのモル量に基づく。
【００３９】
芳香族ポリエステルカーボネートはまた、結合した芳香族ヒドロキシカルボン酸を含有することができる。
【００４０】
芳香族ポリエステルカーボネートは公知の方法で直鎖状および分岐状であることができる（この点に関して特許文献１７（西独特開２−９４０−０２４号公報）および１８（西独特開３−００７−９３４号公報）参照）。
【００４１】
使用し得る分岐剤の例としては、三官能性または多官能性カルボン酸クロリド、例えばトリメシン酸トリクロリド、シアヌル酸トリクロリド、３,３',４,４'−ベンゾフェノンテトラカルボン酸テトラクロリド、１,４,５,８−ナフタレンテトラカルボン酸テトラクロリドまたはピロメリット酸テトラクロリドが０．０１〜１．０モル％の量（使用したジカルボン酸ジクロリドに基づく）で使用され、また三官能性または多官能性フェノール、例えばフロログルシノール、４,６−ジメチル−２,４,６−トリ−（４−ヒドロキシフェニル）ヘプテン−２、４,４−ジメチル−２,４,６−トリ−（４−ヒドロキシフェニル）ヘプタン、１,３,５−トリ−（４−ヒドロキシ−フェニル）ベンゼン、1,1,1−トリ−（４−ヒドロキシフェニル）エタン、トリ−（４−ヒドロキシフェニル）フェニルメタン、２,２−ビス−[４,４−ビス−（４−ヒドロキシフェニル）シクロヘキシル]プロパン、２,４−ビス−（４−ヒドロキシフェニルイソプロピル）フェノール、テトラ−（４−ヒドロキシフェニル）メタン、２,６−ビス−（２−ヒドロキシ−５−メチルベンジル）−４−メチルフェノール、２−（４−ヒドロキシフェニル）−２−（２,４−ジヒドロキシフェニル）プロパン、テトラ−（４−[４−ヒドロキシフェニルイソプロピル]フェノキシ）メタン、１,４−ビス−[４,４'−ジヒドロキシトリフェニル−メチル]−ベンゼンが、０．０１〜１．０モル％（使用ジフェノールに基づく）の量で使用することができる。フェノール分岐剤はジフェノールとともに加えることができ、酸クロリド分岐剤は、酸ジクロリドとともに加えることができる。
【００４２】
熱可塑性、芳香族ポリエステルカーボネートにおいて、カーボネート構造単位の割合は非常に広範囲であることができる。カーボネート基の割合は、好ましくはエステル基およびカーボネート基の総量に基づいて、１００モル％以下、特に８０モル％以下、特に好ましくは５０モル％以下である。芳香族ポリステルカーボネートエステルおよびカーボネートは、縮合重合物中でブロック型またはランダムに分散された形で存在しうる。
【００４３】
芳香族ポリカーボネートおよびポリエステルカーボネートの相対溶液粘度（ηrel.）は、１．１８〜１．４、好ましくは１．２０〜１．３２（１００ｍｌのメチレンクロリド溶液中に０．５ｇのポリカーボネートまたはポリエステルカーボネートを含有する溶液中で、２５℃の温度で測定）の範囲である。
【００４４】
熱可塑性、芳香族ポリカーボネートおよびポリエステルカーボネートは単独または相互の混合物で使用することができる。
【００４５】
成分Ｂ
本発明で使用するグラフトポリマーは、グラフトベースとしてＥＰ（Ｄ）Ｍゴムを含有するものである。そのようなゴムのガラス転移温度は−４０〜−６０℃であり、かつ少量だけ（例えば２０未満／１０００（炭素原子））が２重結合である。少なくとも１種のエチレンおよび１種のα−オレフィン、および好ましくは少量の２重結合を有するコポリマーまたはターポリマーは、例えば特許文献１９（欧州特開１６３−４１１号公報）および２０（欧州特開２４４−８５７号公報）を参照することができる。好ましくは全ての重量部の合計を１００として、エチレン少なくとも３０重量部、α−オレフィン、好ましくはα置換脂肪族炭化水素Ｃ３−Ｃ２０、好ましくはＣ３−Ｃ１０、例えば特に好ましくはプロピレン、１−ブテン、オクテン、ヘキセン少なくとも３０重量部、および要すれば非共役ジオレフィン成分０．５〜１５重量部の重合によって製造される。少なくとも５つの炭素原子を含有するジオレフィン、例えば５−エチリデンノルボルネン、ジシクロペンタジエン、２，２，１−ジシクロペンタジエンおよび１，４−ヘキサジエンは通常ターポリマー成分として使用される。ポリアリーレンナマー（Polyallylenamers）、例えばポリペンタマー（polypentamer）、ポリオクテンナマー（polyoctenamer）、ポリドデカンナマー（polydodecanamer）またはそれらの混合物も好ましい。最後に、（残存２重結合の少なくとも７０％水素化した）部分的に水素化したポリブタジエンゴムも好ましい。ＥＰ（Ｄ）Ｍゴムは一般的に、ムーニー粘度２５〜１２０ＭＬ１−４（１００℃）を有する。それらは商業的に入手することができる。さらに、エンゲージ（Ｅｎｇａｇｅ）という商標名で販売されているポリオレフィンエラストマーまたはエテン／オクテンポリオレフィンも同様に使用することができる。
【００４６】
ビニル芳香族および／または環−置換ビニル芳香族およびビニルシアニドおよび／または（メタ）アクリル酸（Ｃ１−Ｃ８）アルキルエステルはグラフト化されている。
【００４７】
特に好ましくは、
２）ゴム成分のガラス転移温度＜０℃、好ましくは＜−２０℃、特に好ましくは＜−４０℃を有するエチレン−α−オレフィンゴム、特に好ましくはＥＰ（Ｄ）Ｍゴムをベースにした１またはそれ以上のグラフトベース９５〜５重量％、好ましくは８０〜２０、特に７０〜２０重量％に
１）少なくともビニルモノマー５〜９５重量％、好ましくは２０〜８０重量％、特に３０〜５０重量％を有するグラフトポリマーである。
【００４８】
グラフトベース２）は一般的に０．０５〜５μｍ、好ましくは０．１０〜２μｍ、特に好ましくは０．１５〜１μｍの平均粒径（ｄ５０値）を有する。
【００４９】
モノマー１）は好ましくは、次の混合物である：
１．１）  ビニル芳香族化合物および／または環−置換ビニル芳香族化合物、例えばスチレン、α−メチルスチレン、ｐ−メチルスチレン、ｐ−クロロスチレンおよび／または（メタ）アクリル酸（Ｃ１−Ｃ８）アルキルエステル、例えばメチルメタクリレートおよびエチルメタクリレート５０〜９９、好ましくは６０〜８０重量％および
１．２）  ビニルシアニド（不飽和ニトリル、例えばアクリロニトリルおよびメタクリロニトリル）および／または（メタ）アクリル酸（Ｃ１−Ｃ８）アルキルエステル（例えばメチルメタクリレート、ｎ−ブチルアクリレート、ｔ−ブチルアクリレート）および／または誘導体、例えば不飽和カルボン酸の無水物およびイミド、具体的には無水マレイン酸およびＮ−フェニルマレイミド１〜５０、好ましくは４０〜２０重量％。
【００５０】
好ましいモノマー１．１はモノマーであるスチレン、α−メチルスチレン、およびメチルメタクリレートの少なくとも１つから選択され、好ましいモノマー１．２はモノマーであるアクリロニトリル、無水マレイン酸およびメチルメタクリレートの少なくとも１つから選択される。
【００５１】
ＥＰ（Ｄ）Ｍをベースにしたグラフトポリマーは、モノマー混合物中および要すれば不活性溶媒でＥＰ（Ｄ）Ｍエラストマーの溶液を製造することによって調製することができ、かつ、ラジカル開始剤、例えばアゾ化合物または過酸化物を用いて上昇温度の下でグラフト反応を行う。特許文献２１（西独特開２３−０２−０１４号公報）および２２（西独特開２５−３３−９９１号公報）におけるプロセスには、前述の方法の例が公開されている。特許文献２３（米国特開４−２０２−９４８号公報）に基づく懸濁またはバルクの作用も可能である。
【００５２】
成分Ｃ
本発明によって使用することができる前記炭素含量を有する珪灰石は、例えば米国ニューヨーク、ＷｉｌｌｓｂｏｒｏのＮＹＣＯ Ｍｉｎｅｒａｌｓ Ｉｎｃ.のＮｙｇｌｏｓ（登録商標）およびＮｙｇｌｏｓ（登録商標）４−１０９９２またはＮｙｇｌｏｓ（登録商標）５−１０９９２として商業的に入手可能である。
【００５３】
炭素含量は元素分析を用いて決定される。
【００５４】
好ましい珪灰石は平均アスペクト比＞６、特に≧７、および平均ファイバー直径１〜１５μｍ、好ましくは２〜１０μｍ、特に好ましくは４〜８μｍを有するものである。
【００５５】
本発明が意味する範囲内の平均アスペクト比は、平均ファイバー長さの平均直径に対する比である。
【００５６】
成分Ｄ
本発明による効果的な添加剤は、前述の方法において混合物の低温衝撃強度を増加するすべての油および添加剤を包含する。特に好適なものは、トリグリセリド、脂肪族飽和および／または不飽和炭化水素およびそれらの混合物である。本発明で使用するためのトリグリセリドは好ましくは炭素原子１２〜３５、好ましくは１４〜３０の高級脂肪酸からなるものである。トリグリセリドは植物性、動物性および合成油脂であってよい。好適な植物性油は、例えばアマニ油、ヒマシ油、ナタネ油、トウモロコシ油および小麦の胚珠油が挙げられる。
【００５７】
本発明により好適な脂肪族飽和および／または不飽和炭化水素は、分子量少なくとも４００を有するものおよびそれらの混合物である。炭化水素は例えば好ましくはゲル透過クロマトグラフィー（ＧＰＣ）によって平均分子量（数平均）３００〜５０，０００、特に好ましくは５００〜３０，０００、特に６００〜１０，０００を有していてよい。特に効果的な油は、分岐構造を有しており、短鎖分岐炭化水素油は最も特に効果的である。特に好適なものは、ポリブテンまたはポリイソブテン、特にそれらがビニリデン末端基高含量と特徴づけられるなら、末端基に対して、ビニリデン末端基＞５０％、特に＞６０％である。
【００５８】
本発明により好適なものはまた、低分子ＥＰＤＭオイル（ＥＰＤＭ oils）である。低分子ＥＰＤＭオイルは、特に平均分子量（数平均）１０００〜３０，０００、好ましくは５０００〜１０，０００を有するものおよびそれらの混合物である。特に好ましくは分子量約５６００〜８８００のＥＰＤＭオイルである。
【００５９】
本発明による使用のための添加剤は、混合物の質量に対し、０．１〜約２５重量％、例えば約１〜１０重量％である。
【００６０】
成分Ｅ
組成物に含まれ得る他の成分は、１またはそれ以上の熱可塑性ビニル（コ）ポリマーＥ．１および／またはポリアルキレンテレフタレートＥ．２である。
【００６１】
適切なビニル（コ）ポリマーＥ．１は、ビニル芳香族、シアン化ビニル（不飽和ニトリル）、（メタ）アクリル酸（Ｃ１−Ｃ８）アルキルエステル、不飽和カルボン酸、および不飽和カルボン酸の誘導体（例えば無水物およびイミド）からなる群から少なくとも１つのモノマーのポリマーである。特に適しているのは、以下の成分の（コ）ポリマー：
Ｅ．１．１  ５０〜９９、好ましくは６０〜８０重量％のビニル芳香族および／または環−置換ビニル芳香族（例えばスチレン、α−メチルスチレン、ｐ−メチルスチレン、ｐ−クロロスチレン）および／またはメタアクリル酸（Ｃ１−Ｃ８）アルキルエステル、例えばメタクリル酸メチル、メタクリル酸エチル、および
Ｅ．１．２  １〜５０、好ましくは２０〜４０重量％のシアン化ビニル（不飽和ニトリル）、例えばアクリロニトリルおよびメタクリロニトリルおよび／または（メタ）アクリル酸（Ｃ１−Ｃ８）アルキルエステル（例えばメタクリル酸メチル、アクリル酸ｎ−ブチル、アクリル酸ｔ−ブチル）および／または不飽和カルボン酸（例えばマレイン酸）および／または不飽和カルボン酸の誘導体（例えば無水物およびイミド）（具体的には、無水マレイン酸およびＮ−フェニルマレイミド）である。
【００６２】
（コ）ポリマーＥ．１は樹脂状、熱可塑性およびゴムフリー（rubber-free）である。
【００６３】
スチレンの（Ｅ．１．１）およびアクリロニトリル（Ｅ．１．２）の共重合体は特に好ましい。
【００６４】
Ｅ．１による（コ）ポリマーは公知であり、ラジカル重合、特にエマルジョン、懸濁液、溶液またはバルク重合によって製造することができる。（コ）ポリマーは好ましくは平均分子量Ｍｗ（光散乱法によって測定または沈降分離法によって測定した重量平均）１５,０００〜２００，０００を有している。
【００６５】
成分Ｅ．２のポリアルキレンテレフタレートは、芳香族ジカルボン酸またはそれらの反応性誘導体、例えばジメチルエステルまたは無水物、および脂肪族化合物、脂環式または芳香脂肪族ジオールの反応製造物、およびそれらの反応製造物の混合物である。
【００６６】
好ましいポリアルキレンテレフタレートはジカルボン酸成分に基づいて、テレフタル酸基少なくとも８０重量％、好ましくは少なくとも９０重量％を含有し、およびジオール成分に基づいて、エチレングリコール基および／またはブタンジオール−１,４基少なくとも８０重量％、好ましくは少なくとも９０モル％を含有する。
【００６７】
テレフタル酸基に加えて、好ましいポリアルキレンテレフタレートは、２０モル以下、好ましくは１０モル以下の８〜１４のＣ原子を有する他の芳香族基または環状脂肪族基、または４〜１２のＣ原子を有する脂肪族ジカルボン酸の基、例えばフタル酸基、イソフタル酸基、ナフタレン−２,６−ジカルボン酸基、４,４'−ジフェニルジカルボン酸基、コハク酸基、アジピン酸基、セバシン酸基、アゼライン酸基またはシクロヘキサンジ酢酸基を含有してもよい。
【００６８】
好ましいポリアルキレンテレフタレートは、エチレングリコール基またはブタンジオール−１,４基に加えて、２０モル％以下、好ましくは１０モル％以下の３〜１２のＣ原子を有する他の脂肪族ジオールまたは６〜２１のＣ原子を有する脂環式ジオール、例えばプロパンジオール−１,３、２−エチルプロパンジオール−１,３、ネオペンチルグリコール、ペンタンジオール−１,５、ヘキサンジオール−１,６、シクロヘキサンジメタノール−１,４、３−エチルペンタンジオール−２,４、２−メチルペンタンジオール−２,４、２,２,４−トリメチルペンタンジオール−１,３、２−エチルヘキサンジオール−１,３、２,２−ジエチルプロパンジオール−１,３、ヘキサンジオール−２,５、１,４−ジ−（β−ヒドロキシエトキシ）ベンゼン、２,２−ビス−（４−β−ヒドロキシエトキシフェニル）プロパンおよび２,２−ビス−（４−ヒドロキシプロポキシフェニル）プロパン（特許文献２４（西独特開２−４０７−６７４号公報）、２５（西独特開２−４０７−７７６号公報）、２６（西独特開２−７１５−９３２号公報）参照）の基を含有することができる。
【００６９】
ポリアルキレンテレフタレートは比較的少量の三価または四価のアルコール、または三塩基または四塩基のカルボン酸を導入することによって分岐することができる（例えば特許文献２７（西独特開１−９００−２７０号公報）、２８（米国特開３−６９２−７４４号公報）参照）。分岐剤の例は、トリメシン酸、トリメリット酸、トリメチロールエタンおよびトリメチロールプロパン、およびペンタエリスリトールである。
【００７０】
テレフタル酸およびその反応性誘導体（例えばそのジアルキルエステル）およびエチレングリコールおよび／またはブタンジオール−１,４から得られたポリアルキレンテレフタレートおよびそれらポリアルキレンテレフタレートの混合物は特に好ましい。
【００７１】
ポリアルキレンテレフタレートの混合物は、ポリエチレンテレフタレートの１〜５０重量％、好ましくは１〜３０重量％およびポリブチレンテレフタレートの５０〜９９重量％、好ましくは７０〜９９重量％を含有する。
【００７２】
好ましく使用されるポリアルキレンテレフタレートは、一般的にフェノール／ｏ−ジクロロベンゼン（１：１重量部）中２５℃で、Ｕｂｂｅｌｏｈｄｅ製粘度計で測定した固有粘度０．４〜１．５ｄｌ／ｇ、好ましくは０．５〜１．２ｄｌ／ｇを有する。
【００７３】
ポリアルキレンテレフタレートは公知の方法（例えばクンストストッフ−ハンドブッフ（Kunststoff-Handbuch）, Volume VIII, ６９５ページ以下,カール−ハンサー−フェラッグ, ムニッヒ（Carl-Hanser-Verlag, Munich）１９７３年参照）によって製造することができる。
【００７４】
成分Ｅは、組成物全体の量を１００として、全成分の好ましくは０〜５０重量部、特に好ましくは３０重量部以下、および最も特に好ましくは２０重量部以下の量で本発明による組成物中に含有することができる。
【００７５】
成分Ｆ
組成物は好適な添加剤を添加することによって防炎性にすることができる。難燃剤の例は以下のものが挙げられる：ハロゲン化化合物、特に塩素および臭素ベースの化合物、リン含有化合物、およびケイ素化合物、特にシリコーン化合物である。
【００７６】
組成物は好ましくはモノマー状およびオリゴマー状リン酸およびホスホン酸エステル、フォスフォネートアミンおよびフォスファゼンからなる群からリン含有難燃剤を包含し、それらの群から１またはいくつかから選択された成分の混合物もまた難燃剤として使用されうる。ここに特記していない他のリン化合物もまた、単独または他の難燃剤との任意の組合せで使用しうる。
【００７７】
好ましいモノマー状およびオリゴマー状リン酸またはホスホン酸エステルは、一般式（IV）：
【００７８】
【化４】
2005523365.tif 000005
［式中、Ｒ１、Ｒ２、Ｒ３およびＲ４がそれぞれの場合において互いに独立して、要すればハロゲン化されたＣ１〜Ｃ８−アルキル、またはＣ５〜Ｃ６−シクロアルキル、およびそれぞれの場合においてアルキル、好ましくはＣ１〜Ｃ４−アルキルおよび／またはハロゲン、好ましくは塩素または臭素によって要すれば置換されてもよいＣ６〜Ｃ２０アリールまたはＣ７〜Ｃ１２アラルキルを示し、
ｎは互いに独立して０または１を示し、
ｑは０〜３０、および
Ｘは６〜３０の炭素原子を有する単核または多核の芳香族基、または２〜３０の炭素原子を有する直鎖または分岐脂肪族基であって、それらがＯＨ−置換されてもよく、および８個以下のエーテル結合を含んでもよい。］
のリン化合物である。
【００７９】
好ましくはＲ１，Ｒ２，Ｒ３およびＲ４は互いに独立して、Ｃ１〜Ｃ４−アルキル、フェニル、ナフチルまたはフェニル−Ｃ１−Ｃ４アルキルを示す。芳香族基Ｒ１，Ｒ２，Ｒ３およびＲ４はまた部分的にハロゲンおよび／またはアルキル基、好ましくは塩素、臭素および／またはＣ１〜Ｃ４−アルキルで置換されてもよい。特に好ましいアリール基はクレシル、フェニル、キシレニル、プロピルフェニルまたはブチルフェニル並びに対応する臭素化および塩素化誘導体である。
式（IV）中のＸは好ましくは６〜３０のＣ原子を有する単核または多核の芳香族基を示す。これは好ましくは式（I）のジフェノールから誘導される。
式（IV）中のｎは、互いに独立して０または１であってよく、ｎは好ましくは１に等しい。
ｑ  は０〜３０の値を示す。式（IV）の種々の成分の混合物が使用される際、好ましくは数値的に平均のｑ値、０．３〜２０、好ましくは０．５〜１０、特に好ましくは０．５〜６および最も特に好ましくは０．６〜２を有する混合物を用いてもよい。
Ｘ  は特に好ましくは、
【００８０】
【化５】
2005523365.tif 000006
またはそれらの塩素化または臭素化誘導体であり、Ｘは特にレゾルシノール、ヒドロキノン、ビスフェノールＡまたはジフェニルフェノールから誘導される。特にＸはビスフェノールＡから誘導されるのが好ましい。
【００８１】
本発明による成分Ｆはモノフォスフェイト（ｑ＝０）、オリゴフォスフェイト（ｑ＝１−３０）またはモノフォスフェイトおよびオリゴフォスフェイトの混合物を使用しうる。
【００８２】
式（IV）のモノリン化合物は、特にリン酸トリブチル、トリス−（２−クロロエチル）−リン酸、トリス−（２,３−ジブロモプロピル）−リン酸、リン酸トリフェニル、リン酸トリクレジル、リン酸ジフェニルクレジル、リン酸ジフェニルオクチル、リン酸ジフェニル−２−エチルクレジル、トリ−（イソプロピルフェニル）−リン酸、ハロゲン−置換アリールフォスフェイト、メチルリン酸ジメチルエステル、メチルリン酸ジフェニルエステル、フェニルリン酸ジエチルエステル、トリフェニルフォスフィンオキシドまたはトリクレジルフォスフィンオキシドを包含する。
【００８３】
成分Ｆによるリン化合物は公知であり、（例えば特許文献２９（欧州特開０−３６３−６０８号公報）および特許文献３０（欧州特開０−６４０−６５５号公報）参照）、公知の方法（例えば非特許文献４（Ullmanns Enzyklopaedie der Technischen Chemie，Vol.18,３０１ページ以下．１９７９年）；非特許文献５（Houben-Weyl,Methoden der Organichen Chemie，Vol.12／１，４３ページ；Beilstein Vol.6,１７７ページ））と同様の方法で調製することができる。
【００８４】
平均値ｑは、適した方法（ガスクロマトグラフィー（ＧＣ）、高速液体クロマトグラフィー（ＨＰＬＣ）、ゲル透過クロマトグラフィー（ＧＰＣ））を用いてリン酸混合物の組成（分子量分布）を決定し、これから平均値ｑを計算することによって得てもよい。
【００８５】
フォスフォネートアミンおよびフォスファゼンを難燃剤として使用してもよい。
【００８６】
難燃剤は、単独またはそれらの混合物または他の難燃剤と混合した任意の混合物を使用しうる。
【００８７】
成分Ｆは、組成物中の成分全体の重量部の合計を１００として、好ましくは１〜４０重量部、特に好ましくは２〜３０重量部および最も好ましくは２〜２０重量部で本発明による組成物中に含有しうる。
【００８８】
成分Ｇ
成分Ｆに対応する難燃剤は、いわゆるアンチ−ドリップ剤（anti-drip agents）と共にしばしば使用され、その物質は燃焼の際に燃焼液滴を形成するのを軽減する。例示として、フッ素化ポリオレフィン、シリコーンおよびアラミド繊維からなる物質のクラスから選択される化合物が挙げられる。それらは本発明の組成物中で用いてもよい。フッ素化ポリオレフィンがアンチドリップ剤として好ましく用いられる。
【００８９】
フッ素化ポリオレフィンは公知であり、例えば特許文献３０（欧州特開第０−６４０−６５５号公報）に記載されている。それらはデュポン社（ＤｕＰｏｎｔ）から例えば商標名テフロン（登録商標）３０Ｎ（Ｔｅｆｌｏｎ  ３０Ｎ）として販売されている。
【００９０】
フッ素化されたポリオレフィンは、純粋な状態で、およびグラフトポリマーのエマルジョン（成分Ｂ）または好ましくはスチレン／アクリロニトリルをベースにした共重合体のエマルジョンと共にフッ素化ポリオレフィンのエマルジョンの凝集した混合物の状態で使用されうる。その場合は、フッ素化ポリオレフィンはグラフトポリマーのエマルジョンまたは共重合体のエマルジョンとともにエマルジョンとして混合し、次いで凝集する。
【００９１】
さらにフッ素化ポリオレフィンはグラフトポリマー（成分Ｂ）またはＥ．１による共重合体、好ましくはスチレン／アクリロニトリルをベースとした共重合体とのプレコンパウンドとして使用されうる。フッ素化ポリオレフィンはグラフトポリマーおよび共重合体の粉末または粒状物質と共に粉末として混合され、および常套の設備、例えばインターナルミキサー、押出機または二軸押出機で２００℃〜３３０℃で溶融コンパウンド化される。
【００９２】
フッ素化ポリオレフィンはまた、フッ素化ポリオレフィンの水性分散対の存在下に少なくとも１つのモノエチレン性不飽和モノマーをエマルジョン重合することによって得られるマスターバッチの形態で使用してもよい。モノマー成分はスチレン、アクリロニトリルおよびそれらの混合物であることが好ましい。ポリマーは、酸性沈殿後乾燥してさらさらの粉末として用いられる。
【００９３】
凝集、プレコンパウンドまたはマスターバッチは常套に５〜９５重量％、好ましくは７〜６０重量％のフッ素化ポリオレフィンの固形分含量を有する。
【００９４】
成分Ｆは本発明による組成物中で、組成物中の成分全体の量を１００として、好ましくは０．０５〜１０重量部、特に好ましくは０．１〜５重量部および最も特に好ましくは０．３〜５重量部の量を含有し、組成物中のフッ素化ポリオレフィン自体の含量は好ましくは０．０５〜１重量部、特に０．１〜０．５重量部であってよい。
【００９５】
（成分Ｈ（別の添加剤））
本発明による化合物は、さらに少なくとも１つの常套の添加剤、例えば潤滑剤および離型剤、例えばテトラステアリン酸ペンタエリスリトール、成核剤、帯電防止剤、安定剤、およびさらに充填剤および補強物質、並びに染料および顔料を含有しうる。
【００９６】
この明細書中の重量部に関するすべての数値は標準化したものであり、組成物中の成分Ａ）〜Ｈ）の重量の合計を１００としたものである。
【００９７】
本発明による組成物は、公知の方法で各成分を混合し、常套の設備、例えばインターナルミキサー、押出機および二軸押出機で２００℃〜３００℃で溶融コンパウンドおよび溶融押出することによって得られる。
【００９８】
個々の成分の混合は、公知の方法で、連続的かつ同時に、かつおよそ２０℃（室温）並びにより高い温度で行ってもよい。
【００９９】
本発明による成形組成物は、すべてのタイプの成形部品を製造するのに使用されうる。それらは射出成形、押出成形およびブロー成形方法によって製造してもよい。さらなる方法としては、予め形成されたシートまたはフィルム、およびインモールドデコレーション（in-mould decoration)（ＩＭＤ）のプロセスからの熱成形によって成形部品を製造してもよい。
【０１００】
成形部品の例としてフィルム、化粧板（Profiled sections）、すべてのタイプのハウジング部品、例えば家庭用電気製品、例えばジュースプレス、コーヒーメーカー、ミキサー；事務用品、例えばモニター、プリンター、コピー機；自動車外部品および内部部品；パネル、パイプ、電気的な設備配管、窓、ドアおよび建物および建設部門（内部および外部使用）のための化粧板（Profiled sections）、および電気のおよび電子機器部品、たとえばスイッチ、プラグ、ソケットである。
【０１０１】
特に本発明による成形組成物は、例えば以下に示す成形部品および成形部品を製造するのにも使用されうる：
【０１０２】
軌道車、船舶、エアクラフト、バスおよびその他の車両のための内部部品、自動車産業における外部車体部品、小さな変圧器を含む電気機器のあるハウジング、情報処理および通信装置のあるハウジング、医療機器のハウジングおよびクラッディング、マッサージ機器およびそのためのハウジング、子供用玩具、二次元壁成分（two-dimensional wall elements）、安全装置のためのハウジング、熱的に絶縁である輸送用コンテナ、小動物の捕獲または飼育のための装置、洗面所および浴室の備品のための成形部品、換気扇のための塵除けカバー、物置小屋およびハウジング設備のための成形部品、ガーデニング用品のためのハウジング、およびガーデニングのための物品。
【０１０３】
本発明はさらに成形部品、シートまたはフィルムを使用する組成物、およびそのための成形部品、シートまたはフィルムの製造方法も提供する。
【０１０４】
以下の例は本発明のより詳細を説明するのを助ける。
【０１０５】
【特許文献１】日本特開５０−１０９−２４７号公報
【特許文献２】日本特開５８−０９８−３５４号公報
【特許文献３】欧州特開０−３９１−４１３号明細書
【特許文献４】米国特開５−９６５−６５５号公報
【特許文献５】国際公開９８−５１７３７号明細書
【特許文献６】欧州特開１−０３８−９２０号公報
【特許文献７】西独特開１−４９５−６２６号公報
【特許文献８】西独特開２−２３２−８７７号公報
【特許文献９】西独特開２−７０３−３７６号公報
【特許文献１０】西独特開２−７１４−５４４号公報
【特許文献１１】西独特開３−０００−６１０号公報
【特許文献１２】西独特開３−８３２−３９６号公報
【特許文献１３】西独特開３−０７７−９３４号公報
【特許文献１４】西独特開２−８４２−００５号公報
【特許文献１５】米国特開３−４１９−６３４号公報
【特許文献１６】西独特開３−３３４−７８２号公報
【特許文献１７】西独特開２−９４０−０２４号公報
【特許文献１８】西独特開３−００７−９３４号公報
【特許文献１９】欧州特開１６３−４１１号公報
【特許文献２０】欧州特開２４４−８５７号公報
【特許文献２１】西独特開２３−０２−０１４号公報
【特許文献２２】西独特開２５−３３−９９１号公報
【特許文献２３】米国特開４−２０２−９４８号公報
【特許文献２４】西独特開２−４０７−６７４号公報
【特許文献２５】西独特開２−４０７−７７６号公報
【特許文献２６】西独特開２−７１５−９３２号公報
【特許文献２７】西独特開１−９００−２７０号公報
【特許文献２８】米国特開３−６９２−７４４号公報
【特許文献２９】欧州特開０−３６３−６０８号公報
【特許文献３０】欧州特開０−６４０−６５５号公報
【非特許文献１】ドイツ特許出願１０−１５２−３１７．３
【非特許文献２】ドイツ特許出願１００−５４２−７４３．３
【非特許文献３】シュネル（Schnell）「ポリカーボネートの化学と物理（“Chemistry and Physics of Polycarbonates”）」,インタ−サイエンス パブリッシャ−ズ（Interscience Publishers）,１９６４年
【非特許文献４】Ullmanns Enzyklopaedie der Technischen Chemie，Vol.18,３０１ページ以下．１９７９年
【非特許文献５】Houben-Weyl,Methoden der Organichen Chemie，Vol.12／１，４３ページ；Beilstein Vol.6,１７７ページ
【実施例】
【０１０６】
成分
Ａ：２５℃および濃度０．５ｇ／１００ｍｌのＣＨ２Ｃｌ２溶液中で測定した相対溶液粘度１．２８を有するＢＰＡをベースにした直鎖状ＰＣ。
【０１０７】
Ｂ：ＡＥＳ配合物（Ｂｌｅｎｄｅｘ（登録商標）ＷＸ２７０、宇部サイコン株式会社、日本国、東京）。
【０１０８】
Ｃ−Ｗ１：Ｃ含量０．４９重量％およびｄ５０＝４．８μｍ、かつアスペクト比８：１の珪灰石（wollastonite）（Ｎｙｇｌｏｓ（登録商標）４１０９９２ＮＹＣＯ Ｍｉｎｅｒａｌｓ Ｉｎｃ., Ｗｉｌｌｓｂｏｒｏ、ニューヨーク（米国））。
【０１０９】
Ｃ−Ｗ２：Ｃ含量＜０．１重量％およびｄ５０＝６．５μｍ、かつアスペクト比８：１の珪灰石（Ｎｙｇｌｏｓ（登録商標）４、ＮＹＣＯ Ｍｉｎｅｒａｌｓ Ｉｎｃ., Ｗｉｌｌｓｂｏｒｏ、ニューヨーク（米国））。
【０１１０】
Ｃ−Ｔ：Ｎａｉｎｔｓｃｈ Ａ３（Ｎａｉｎｔｓｃｈ Ｍｉｎｅｒａｌｗｅｒｋｅ ＧｍｂＨ 、グラッツ、オーストリア）、製造会社からの情報による平均粒子径（ｄ５０）＝１．２μｍのタルク。
【０１１１】
Ｅ：スチレン／アクリロニトリルの重量比７２：２８および（２０℃のＤＭＦで測定した）固有粘度０．５５ｄｌ／ｇを有するスチレン／アクリロニトリルコポリマー。
【０１１２】
Ｄ：平均分子量＝１０００ｇ／ｍｏｌ（ＧＰＣ）のイソブテンオイルであるＰｏｌｙ Ｒ（登録商標）１０（Ｐｉｔｃｏ Ｉｎｄｕｓｔｒｉｅｓ Ｎ．Ｖ., オランダ）。
【０１１３】
Ｈ：常套のポリマー添加物、例えば離型剤および酸化防止剤である。
【０１１４】
成分を３−１インターナルミキサー中で混合する。成形は２６０℃で射出成形機Ａｒｂｕｒｇ ２７０Ｅを用いて行う。
【０１１５】
珪灰石の炭素含量は元素分析によって測定する。クロロホルムを用いて珪灰石Ｃ−Ｗ１を２４時間抽出して得られた抽出物の量（用いた珪灰石の総量に対して）は以下：
Ｃ−Ｗ１：０．０６重量％
であった。
【０１１６】
この値は、炭素が化学的に結合した炭素であって、無機物と炭素含有化合物との物理的混合でないことを示す。
【０１１７】
ゴムガラス転移温度を決定するために、ノッチ衝撃耐性ａｋを測定し、さまざまな温度で評価する。この目的を達成するために、試験温度は室温から開始し、脆性破壊が起こるまで５°段階で低下する。
【０１１８】
弾性係数および破断点伸びはＩＳＯ ５２７による引張試験によって測定する。
【０１１９】
縦および横の線熱膨張率（ＣＬＴＥ ｌ／ｔ）はＡＳＴＭ Ｅ８３１によって測定する。
【０１２０】
【表１】
2005523365.tif 000007
この試験に見られるように、無機充填成形組成物にとって最も良いノッチ衝撃耐性−最も低いゴム／ガラス転移温度で表される−は請求の範囲に記載されている珪灰石と添加剤の添加（実施例１）との組合せで達成され、同時に高い破断点伸びも有する。弾性係数は実験の測定精度の限界内で一定であった（＋−１００ＭＰａ）。
【国際調査報告】
2005523365.tif 000010
2005523365.tif 000011
2005523365.tif 000012
2005523365.tif 000013